FR 2895905 A1 20070713 FR 0600248 A 20060111 La présente invention a pour objet une composition cosmétique filmogène comprenant un polymère filmogène et un plastifiant d'origine naturelle, utilisable notamment comme composition de maquillage ou de soin des matières kératiniques comme la peau, y compris les lèvres, les ongles, les cils, les sourcils, les cheveux, notamment d'êtres humains. L'invention a aussi pour objet un procédé de maquillage ou de soin matières kératiniques, en particulier des ongles, d'être humain. Parmi les principales caractéristiques que doivent posséder les vernis à ongles, on doit tout particulièrement citer l'absence d'irritation de la peau et des ongles, une application aisée, l'obtention d'un film homogène et brillant, un temps de séchage rapide. Le vernis doit également avoir une bonne adhérence sur la surface de l'ongle, une certaine flexibilité et une bonne résistance aux chocs et aux frottements pour éviter les craquelures ou l'écaillement du film. Pour obtenir ces dernières propriétés, le vernis à ongles doit former un film à la fois dur et flexible. Dans les vernis, ce sont les agents plastifiants qui permettent d'améliorer la flexibilité du film sans affaiblir sa résistance physique. Ces composés influent également sur d'autres paramètres tels que le temps de séchage ou la viscosité du produit, mais aussi sur l'adhésion et la brillance. Les plastifiants couramment utilisés sont des molécules de type phtalates comme le phtalate de dibutyle, de type citrate comme l'acétyle citrate de tributyle, de type ester de glycol comme l'ester de néopentylglycol ou de propylène glycol, de type benzoate de glycérol et enfin le camphre. Depuis quelques années, les plastifiants de la nitrocellulose couramment utilisés ont été peu à peu éliminés des compositions cosmétiques. En premier lieu, les phtalates ont été visés depuis la mise en évidence de propriétés toxiques pour la reproduction ainsi que du caractère cancérogène de certains de ces phtalates. En plus d'être à l'origine d'allergies, le camphre ne permet pas d'avoir des caractéristiques de vernis constantes à cause de sa volatilité. Enfin, l'utilisation de tout polymère pouvant être une source de formaldéhyde est à éviter. L'ensemble de ces restrictions et recommandations a incité les industries cosmétiques à se tourner vers la recherche de nouveaux plastifiants de la nitrocellulose, moins dangereux pour la santé humaine mais présentant des propriétés adéquates. Dans l'optique de substituer l'utilisation des phtalates, le brevet US 5,882,636 décrit plusieurs plastifiants de la nitrocellulose tels que les adipates, ou d'autres plus spécifiques: le pentaérythrityle tétrabenzoate, le 2,2,4-triméthyl-1,3-pentanediol diisobutyrate. Dans la demande internationale WO 02058644, Mui et al. ont sélectionné un groupe de plastifiants de la nitrocellulose constitué du trioctyl trimelliate, du butylphthalimide isopropylphthalimide, du berizyl benzoate, du dioctyl malate et du dioctyl sebacate. La société l'Oréal a développé de nombreux plastifiants de la nitrocellulose: des huiles époxydées (US 5,578,297), des polyesters réticulés, des citrates fluorés (FR 2 785 531), des sulfonamides (FR 2823108). La 5 société Fiabala a proposé un diester d'acide benzoïque (US 2003/0152535). Plusieurs brevets mentionnent l'utilisation de plastifiants à base de glycérol dans leur formulation: ainsi, Castrogiovanni et al. décrivent dans le brevet 10 US 5,066,484 plusieurs formulations contenant des esters de glycérol comme plastifiants pour les vernis à ongles. La même équipe a montré dans le brevet US 5,145,670 que les triacétates de glycérol et les trioctanoates de glycérol étaient également des plastifiants de la 15 nitrocellulose. Les brevets US 5,227,155 et US 5225185 de Castrogiovanni et al. décrivent des formulations sans formaldéhyde et revendiquent l'utilisation de triacétylricinoleate de glycérol et de tribenzoate de glycérol comme plastifiants. Le brevet JP 2004315479 20 détaille également plusieurs molécules plastifiantes à base de glycérol: le diacétomonocaprylate de glycerol, le diacétomonocaprate de glycérol, le diacétomonolaurate de glycerol et le diacétomonooléate de glycerol. Des mélanges de plastifiants ont également été 25 proposés, par exemple un mélange de citrate et de toluène sulfonamides (US 6,280,756), un mélange de sucrose benzoate et de sulfonamide (US 4,820,509) et également un mélange de sucrose acétate isobutyrate, de butyl benzylbenzoate et de glyceryl tribenzoate (US 5,662,891). 30 L'utilisation de carbonate de glycérol dans un dissolvant gel pour ongles est décrite dans le brevet US 4,801,331. Le carbonate est utilisé comme solvant de la cellulose et son utilisation en tant que plastifiant n'est en revanche pas mentionnée. Des carbonates sont décrits comme plastifiants de la nitrocellulose dans des vernis industriels aptes à subir des opérations mécaniques effectuées à chaud comme le thermoformage, le thermoscellage et le calandrage à chaud. Les inventeurs ont cherché à utiliser dans les vernis à ongles d'autres plastifiants que ceux habituellement utilisés tout en conservant des caractéristiques cosmétiques adéquates. De façon surprenante, ils ont trouvé qu'on pouvait utiliser des carbonates d'origine naturelle comme plastifiant dans les compositions de vernis ou de soin des ongles, sans modifier les propriétés cosmétiques du vernis, tout en obtenant une composition stable, ainsi qu'un film souple et brillant. Aussi la présente invention a-t-elle pour objet des compositions cosmétiques filmogènes comprenant, dans un milieu physiologiquement acceptable, au moins un polymère filmogène, au moins un plastifiant et un milieu solvant, caractérisée en ce que le au moins un plastifiant est un carbonate d'origine naturelle de formule (1) R1OCOOR2 (1) dans laquelle - soit R1 et R2, identiques ou différents, représentent chacun un groupe alkyle, linéaire ou ramifié, saturé ou insaturé, ayant, indépendamment l'un de l'autre, de 1 à 24 atomes de carbone, avantageusement de J. à 12 atomes de carbone, encore plus avantageusement de 1 à 5 atomes de carbone, lesdits groupes alkyles pouvant être substitués par un ou plusieurs groupe(s) hydroxy, - soit R1 et R2 forment ensemble une chaîne alkyle comprenant 2 à 3 atomes de carbone, lesdits atomes de carbone pouvant éventuellement porter un ou plusieurs groupes hydroxy ou hydroxy(C1-C3)alkyle. Le terme alkyle selon la présente invention comprend notamment les groupes méthyle, éthyle, propyle, isopropyle, butyle, t-butyle, isobutyle, pentyle, isopentyle, neopentyle, hexyle, isohxyle, heptyle, octyle, nonyle, decyle, undecyle, dodecyle. Dans un mode de réalisation avantageux de l'invention, le plastifiant est choisi dans le groupe comprenant le carbonate de diisoamyle, le carbonate de dilauryle et le carbonate de glycérol. Dans un mode de réalisation encore plus avantageux, le plastifiant choisi est le carbonate de glycérol. Au sens de la présente invention on entend par carbonate d'origine naturelle, un carbonate préparé par réaction du carbonate de diméthyle (dimethyl carbonate ou DMC) avec un alcool d'origine naturelle. On entend par alcool d'origine naturelle, un alcool extrait ou produit à partir de matières premières végétales et renouvelables. Ces carbonates ont été préparés par transestérification, selon une approche respectant les 25 critères de la chimie verte. Le concept de chimie verte (de l'anglais green chemistry ) a été développé aux États-Unis au début des années 1990 dans le but d'offrir un cadre à la prévention de la pollution liée aux activités chimiques. 30 En 1991, l'agence américaine pour la protection de l'environnement ( U.S. Environmental Protection Agency ) lance la première initiative de recherche en chimie verte en proposant la définition suivante: La chimie verte a pour but de concevoir des produits et des procédés chimiques permettant de réduire ou d'éliminer l'utilisation et la synthèse de substances dangereuses . Paul Anastas (Green Chemistry: Theory and Practice, 1998, Oxford University Press) a contribué au développement de l'idée de chimie verte et a popularisé les douze principes de la chimie verte : 1- Réduire les déchets 2- Concevoir de produits non toxiques 3- Concevoir de synthèses chimiques moins nocives 4- Utiliser des ressources renouvelables 5-Utiliser de catalyseurs à la place de réactifs stoechiométriques 6-Minimiser les dérivés chimiques 7- Economie d'atomes 8- Utiliser de conditions opératoires et de solvants moins nocifs 9- Améliorer le rendement énergétique 10- Concevoir de produits non-persistants 11-Analyses en temps réel pour lutter contre la pollution 12- Minimiser des risques d'accidents Le besoin d'évaluer et de quantifier la performance verte des réactions chimiques a rendu nécessaire l'adoption d' unités de mesures vertes . Parmi les plus citées, figurent: l'économie d'atomes (Atom Economy = AE), (Trost, Science, 1991, 254, 1471). Elle est calculée de la façon suivante, pour une réaction du type : A+ B C Atom econorny = . ~. x 10O MA + M5 où M est la masse molaire du composé donné. Andraos, J. dans Unification of Reaction Metrics for Green Chemistry II: Evaluation of named organic reactions and application to reaction discovery, Organic Process Research & Development, 2005, 9, 149-163 a proposé un critère pour déterminer la propreté d'une réaction. Il s'agit de l'économie d'atomes en or , en référence au nombre d'or connu des mathématiciens depuis des siècles. Ce nombre d'or, généralement désigné par le symbole 01), est égal à ('\15 - 1) /2 = 0,61803_ Dès lors, Andraos préconise de qualifier une réaction de verte uniquement si son AE (économie d'atomes) est supérieure à 0,618. le facteur d'impact environnemental (Environmental impact factor = E), (Sheldon, ChemTech, 1994, 24(3), 38). E - Facte Total Déchets Produit formé - l'efficacité massique de réaction (Constable et al., Green Chemistry, 2002, 4, 521), elle exprime le pourcentage de la masse des réactifs qui se retrouvent dans le produit. Donc, pour une réaction du type : A + B C masse du produit C 1 masse de A +mai d B L'efficacité massique de réaction (EMR) est une unité combinée puisque dans son calcul elle prend en compte l'économie d'atomes, le rendement et la stoechiométrie des réactifs. Elle apparaît dès lors intéressante pour montrer la propreté d'une réaction. La productivité massique Productivité massique = Masse du produit x l 00 Masse totale dans un procédé ou une étape du procédé Cette unité est utile dès lors que l'on cherche à montrer l'efficacité d'une réaction sur un plan économique puisqu'elle met en valeur l'utilisation optimale des ressources. - l'efficacité-carbone (carbon efficiency = CE): cette unité est définie comme le pourcentage d'atomes de carbone des réactifs qui se retrouvent dans le produit. Pour une réaction du type: A + B , Produit + co-produi.t aczté Carbone = Le carbonate de diméthyle est connu pour être un agent de méthylation, de carbonylation, et de transestérification qui peut efficacement remplacer les réactifs usuels toxiques tels que les halogénures de méthyle (CH3X), le sulfate de diméthyle (DMS) et le phosgène (COC12). C'est en outre un exemple de réactif vert, puisqu'il est non toxique, il n'est pas la source d'émissions dans l'atmosphère et peut être fabriqué selon un procédé propre: l'oxycarbonylation du méthanol (US 4,318,682). Le carbonate de diméthyle intervient dans le remplacement de réactifs qui sont toxiques, dangereux, produits par des procédés non écologiques, non sélectifs, rab escales du produit A x rab de carbones du prx du . Les compositions selon l'invention peuvent comprendre en outre au moins un additif choisi dans le groupe formé par les agents épaississants, les agents d'étalement, les agents mouillants, les agents dispersants, les anti-mousses, les conservateurs, les filtres UV, les colorants, les pigments, les actifs, les tensioactifs, les agents hydratants, les parfums, les neutralisants, les stabilisants, les antioxydants. L'invention a également pour objet un vernis à ongles comprenant une composition telle que définie précédemment. L'invention a encore pour objet un procédé de maquillage ou de soin cosmétique des matières kératiniques, notamment des ongles, caractérisé par le fait que l'on applique sur les matières kératiniques une composition telle que définie précédemment. L'invention a également pour objet l'utilisation d'au moins un carbonate d'origine naturelle de formule (1) R2OCOOR2 (1) dans laquelle - soit R1 et R2, identiques ou différents, représentent chacun un groupe alkyle, linéaire ou ramifié, saturé ou insaturé, ayant, indépendamment l'un de l'autre, de 1 à 24 atomes de carbone, avantageusement de 1 à 12 atomes de carbone, encore plus avantageusement de 1 à 5 atomes de carbone, lesdits groupes alkyles pouvant être substitués par un ou plusieurs groupe(s) hydroxy, - soit R1 et R2 forment ensemble une chaîne alkyle comprenant 2 à 3 atomes de carbone, lesdits atomes de 30 carbone pouvant éventuellement porter un ou plusieurs groupes hydroxy ou hydroxy (C1-C3) alkyle comme agent plastifiant dans une composition cosmétique comprenant, dans un milieu physiologiquement acceptable, au moins un polymère filmogène et un milieu solvant. Les carbonates utilisés dans le cadre de l'invention peuvent être préparés par toutes techniques de transestérification connues de l'homme du métier et décrites dans la littérature. On peut notamment citer la transestérification par catalyse basique, la transestérification par catalyse acide, la transestérification en présence de catalyseurs métalliques, la transestérification en présence de catalyseurs enzymatiques tels que les lipases ou la transestérification en milieu supercritique. Selon l'invention, la transestérification du carbonate de diméthyle est réalisée par catalyse basique. Ce procédé permet en effet de répondre efficacement aux critères de la chimie verte. Les synthèses peuvent être effectuées sans solvant et sont réalisées en phases hétérogènes. A la fin de la réaction, le catalyseur est éliminé du milieu réactionnel par filtration, il peut ainsi être réutilisé et aucun effluent aqueux n'est produit. Les catalyseurs les plus utilisés pour ce type de réaction sont l'hydroxyde de sodium (NaOH), le carbonate de potassium (K2CO3) ou le méthylate de sodium (MeONa). Dans un mode de réalisation avantageux de l'invention, le carbonate de potassium (K2CO3) sera privilégié. Selon l'invention, on peut faire réagir le DMC avec un ou deux alcools d'origine naturelle de formule (2) 30 R1OH (2) R2OH dans lesquelles R1 et R2, identiques ou différents, représentent chacun un groupe alkyle, linéaire ou ramifié, saturé ou insaturé, ayant, indépendamment l'un de l'autre, de 1 à 24 atomes de carbone, avantageusement de 1 à 12 atomes de carbone, encore plus avantageusement de 1 à 5 atomes de carbone, lesdits groupes alkyles pouvant être substitués par un ou plusieurs groupe(s) hydroxy, en présence d'un catalyseur basique, comme par exemple le carbonate de potassium et sans solvant pour obtenir un 10 composé de formule (1) R1OCOOR2 (1) dans laquelle - soit R1 et R2, identiques ou différents, représentent chacun un groupe alkyle, linéaire ou ramifié, saturé ou 15 insaturé, ayant, indépendamment l'un de l'autre, de 1 à 24 atomes de carbone, avantageusement de 1 à 12 atomes de carbone, encore plus avantageusement de 1 à 5 atomes de carbone, lesdits groupes alkyles pouvant être substitués par un ou plusieurs groupe(s) hydroxy, 20 soit R1 et R2 forment ensemble une chaîne alkyle comprenant 2 à 3 atomes de carbone, lesdits atomes de carbone pouvant éventuellement porter un ou plusieurs groupes hydroxy ou hydroxy(C1-C3)alkyle. La réaction peut être réalisée en présence d'un 25 agent azéotropique comme par exemple l'heptane. Les exemples 1 à 5 et les figures 1 et 2 qui suivent illustrent la préparation des carbonates utilisés selon l'invention, la propreté des synthèses et les propriétés 30 plastifiantes des carbonates. Exemple 1: Synthèse du carbonate de diisoamyle Le schéma réactionnel est le suivant : ors Meo o me + CH,t H ~'O H + CH,oH K Me L'huile de fusel faiblement hydratée (H2O Exemple 2: Synthèse du carbonate de dilauryle Le schéma réactionnel est le suivant : KZC Meo- âMe CH2OH O C H 0M HEC,Ç `OC ; H 3 K o, oH MeQ Le DMC est mis à réagir avec 5 équivalents de dodécanol, en présence de 1% (en masse par rapport au DMC) de carbonate de potassium. Le chauffage à 150 C pendant 5h permet la formation du carbonate de dilauryle. 5 Le catalyseur est enlevé du milieu réactionnel par filtration et le dodécanol non réagi est éliminé par distillation sous pression réduite pour obtenir le carbonate de dilauryle avec un rendement de 48%. Exemple 3: Synthèse du carbonate de glycérol Le schéma réactionnel est le suivant : HO OH / + O HO K2CO3 O, O HO MeO OMe O Glycérol DMC Carbonate de glycérol Le DMC est mis à réagir avec 3 équivalents de 10 glycérol, en présence de 1% (en masse par rapport au DMC) de carbonate de potassium. Le milieu réactionnel est chauffé à 75 C pendant 3h, jusqu'à disparition totale du glycérol. Le carbonate de potassium étant soluble à chaud dans le 15 milieu réactionnel, la catalyse est dans ce cas homogène. Une filtration sur une résine échangeuse d'ions cationique (type Amberlit IR 120) permet d'enlever le catalyseur du milieu réactionnel et d'obtenir le carbonate de glycérol avec un rendement de 98%. Ce mode 20 opératoire présente l'avantage de s'affranchir de toute opération délicate de séparation du glycérol et du carbonate de glycérol. Exemple 4: Evaluation de la propreté des synthèses des 25 carbonates Les facteurs caractéristiques d'une chimie verte ont été évalués pour les exemples 1 à 3. Les résultats sont donnés dans le tableau 1 ci-dessous. Tableaul : Propreté des synthèses Exemple AE E-facteur Productivité CE(%) EMR (%) massique (%) (%) 1 75,9 2,5 28,5 29,5 28,6 2 86,1 4,3 18,7 19,0 18,7 _ 3 43,1 2,4 29,5 30,7 29,7 AE = Economie d'atomes E-facteur = facteur d'impact environnemental CE = Efficacité carbone EMR = Efficacité massique de réaction 4.1. Economie d'atomes Le tableau 1 montre clairement l'efficacité des transestérifications selon les exemples 1 et 2 puisque l'AE est supérieure au nombre d'or (0,61); ces deux réactions peuvent être considérées comme vertes. Dans le cas de la transestérification avec le glycérol, l'AE n'est pas significative mais reste acceptable. 4.2. Productivité massique et e-facteur La productivité massique et l'efficacité carbone ne sont pas très élevés dans les 3 cas, ceci étant du à la stoechiométrie des réactifs: l'utilisation de réactifs dans des rapports 1:3 ou 1:5 conduit probablement à des pertes d'efficacité. 4.3. Efficacité massique de réaction C'est une des variables les plus importantes puisque son résultat dépend des quantités de solvant ou catalyseur mises en jeu. Des valeurs d'EMR d'environ 30% pour la transestérification de l'alcool isoarnylique et du glycérol sont tout à fait en faveur de ces réactions. Exemple 5: Mesure des propriétés plastifiantes des carbonates selon l'invention Elles sont mesurées selon deux techniques : - Mesures DMA (Dynamical and Mechanical Analysis ou Analyse dynamique et mécanique): observation d'une diminution de la température de transition viteuse (Tg) de la nitrocellulose. - Pendule de Persoz : amortissement du film L'ensemble des paramètres est étudié par comparaison d'une base de référence contenant un plastifiant de synthèse, l'acétyl citrate de tributyle avec la même base où ce plastifiant est successivement remplacé par le carbonate de diisoamyle, le carbonate de dilauryle ou le carbonate de glycérol. 5.1. Analyses par DMA 5.1.1. Mode opératoire La mesure de la température de transition vitreuse (Tg) du film est effectuée par DMA (Dynamical and 20 Mechanical Analysis). La température de transition vitreuse caractérise la mobilité des chaînes du polymère. Une chaîne qui peut bouger facilement donnera un polymère avec une basse température de transition vitreuse, alors qu'une chaîne à 25 mobilité réduite donne un polymère à haute Tg. Ainsi il peut-être judicieux de rajouter un plastifiant à un polymère si celui possède une Tg trop haute. La molécule de plastifiant se loge entre les chaînes de polymère et les éloigne les unes des autres, 30 augmentant ainsi le volume libre. Les propriétés plastifiantes d'une molécule peuvent dont être caractérisées par la diminution de la température de transition vitreuse du polymère étudié. Les mesures sont réalisées sur des films dont la formulation contient du carbonate de diisoamyle, du carbonate de dilauryle ou du carbonate de glycérol et comparées à celles obtenues avec un film formulé avec un plastifiant de référence, l'acétyl tributyl citrate. 5.1.2. Résultats Ils sont donnés dans le tableau 2 ci dessous. Tableau 2 Formulation Température de transition vitreuse (~C) Base incolore sans 38,7 plastifiant Base incolore 22,3 + 5,57 d'acétyl tributyl citrate Base incolore 33,5 + 5,57 de carbonate de diisoamyle Base incolore 34,2 + 5, 57% de carbonate de dilauryle Base incolore 17,4 + 5,57 de carbonate de glycérol Ces résultats montrent clairement l'effet plastifiant des carbonates selon l'invention et de l'acétyl tributyl citrate. La diminution de la température de transition vitreuse de la base incolore est importante dès lors qu'on y ajoute une de ces molécules. On constateégalement qu'à concentration égale, l'effet plastifiant du carbonate de glycérol est plus important que celui du plastifiant de référence. La mesure de la température de transition vitreuse de la nitrocellulose par DMA permet de mettre en évidence le meilleur pouvoir plastifiant du carbonate de glycérol par rapport au plastifiant de référence, l'acétyl tributyl citrate. 5.2. Dureté Persoz 5.2.1 Mode opératoire La dureté Persoz est mesurée sur un pendule de Persoz selon le protocole établi par la Demanderesse et qui répond aux normes ASTM D 4366 et EN ISO 1522. Les oscillations d'un pendule normalisé, reposant par une bille sur la surface à tester, possèdent un temps d'amortissement directement proportionnel à la dureté de cette surface. L'efficacité d'un plastifiant se traduit par un nombre d'oscillations faible, c'est-à-dire un film mou qui amortit rapidement les oscillations du pendule. La comparaison entre les plastifiants a été réalisée sur une composition standard, mettant en jeu des solvants d'origine naturelle. La composition standard est donnée dans le tableau 3. Tableau 3: Incolore de composition standard Composition (Grade 25) Taux (%) Acétate d'isoamyle 29,45 Ethanol 29,45 Nitrocellulose E27 17,9 Nitrocellulose E24 Plastifiant 9,9 Résine polyester 13,3 Total 100 5.2.2 Résultats Ils sont donnés dans le tableau 4 ci-dessous. Tableau 4: Evolution de la dureté Persoz au cours de temps pour 4 plastifiants Plastifiant Dureté Persoz Temps de séchage 30 60 _L20 240 (min) Acétyl tributyl 44 75 116 138 citrate Carbonate de 74 109 160 232 diisoamyle Carbonate de 78 106 151 196 dilauryle Carbonate de 15 26 35 46 glycérol Les résultats montrent l'évolution de la dureté d'un film au cours du temps. Les carbonates de diisoamyle et de dilauryle sont de bons plastifiants de la nitrocellulose, même si leur pouvoir plastifiant est plus faible que celui du plastifiant de référence. A concentration égale, le pouvoir plastifiant du carbonate de glycérol apparaît bien plus important que celui de l'acétyle citrate de tributyle, plastifiant de synthèse, et utilisé dans des nombreuses compositions de vernis à ongles. Ces résultats viennent ainsi corroborer les précédents résultats obtenus par analyse dynamique et mécanique. Revendications 1. Composition cosmétique filmogène comprenant, dans un milieu physiologiquement acceptable, un polymère filmogène, au moins un plastifiant et un milieu solvant, caractérisée en ce que le plastifiant comprend au moins un carbonate d'origine naturelle de formule (1) R1OCOOR2 (1) dans laquelle - soit R1 et R2, identiques ou différents, représentent chacun un groupe alkyle, linéaire ou ramifié, saturé ou insaturé, ayant, indépendamment l'un de l'autre, de 1 à 24 atomes de carbone, avantageusement de 1 à 12 atomes de carbone, encore plus avantageusement de 1 à 5 atomes de carbone, lesdits groupes alkyles pouvant être substitués par un ou plusieurs groupe(s) hydroxy, - soit R1 et R2 forment ensemble une chaîne alkyle comprenant 2 à 3 atomes de carbone, lesdits atomes de carbone pouvant éventuellement porter un ou plusieurs groupes hydroxy ou hydroxy(C1-C3)alkyle. 2. Composition selon la revendication 1 caractérisée en ce que le carbonate est d'origine naturelle, notamment produit à partir de matières premières végétales et renouvelables. 3. Composition selon l'une quelconque des revendications 1 et 2, caractérisée en ce que le plastifiant est choisi dans le groupe comprenant le carbonate de diisoamyle, le carbonate de dilauryle et le carbonate de glycérol. 4. Composition selon l'une quelconque des revendications 1 à 3, caractérisée en ce que le plastifiant est le carbonate de glycérol. 5. Composition selon l'une quelconque des revendications précédentes, caractérisée en ce que le composé de formule (1) est présent en une teneur allant de 0,1 à 30% en poids par rapport au poids total de la composition, avantageusement de 0,1 à 20%, encore plus avantageusement de 1 à 1o%. 6. Composition selon l'une quelconque des revendications 1 à 5, caractérisée en ce que le polymère filmogène est choisi dans le groupe formé par les polyuréthanes, les polymères acryliques, les polymères vinyliques, les polyesters, les polyamides, les polymères cellulosiques. 7. Composition selon l'une quelconque des revendications 1 à 6, caractérisée en ce que le polymère filmogène est 20 la nitrocellulose. 8. Composition selon l'une quelconque des revendications 1 à 6, caractérisée en ce que la composition comprend un milieu solvant organique. 9. Composition selon l'une des revendications 1 à 6, caractérisée en ce que la composition comprend un milieu aqueux. 25 10. Composition selon l'une quelconque des revendications 1 à 9, caractérisée en ce que le polymère filmogène est présent, en matières sèches, en une teneur allant de 1 à 60% en poids, par rapport au poids total de la composition, et mieux de 10 à 40 en poids. 11. Composition selon l'une quelconque des revendications 1 à 10, caractérisée en ce que la composition comprend au moins un additif choisi dans le groupe formé par les agents épaississants, les agents d'étalement, les agents mouillants, les agents dispersants, les anti-mousses, les conservateurs, les filtres UV, les colorants, les pigments, les actifs, les tensioactifs, les agents hydratants, les parfums, les neutralisants, les stabilisants, les antioxydants. 12. Vernis à ongles comprenant une composition selon l'une quelconque des revendications précédentes. 13. Procédé de maquillage ou de soin cosmétique des matières kératiniques, notamment des ongles, caractérisé par le fait que l'on applique sur les matières kératiniques une composition selon l'une quelconque des revendications 1 à 12. 14. Utilisation d'au moins un carbonate d'origine naturelle de formule (1) R1OCOOR2 (1) dans laquelle- soit R1 et R2, identiques ou différents, représentent chacun un groupe alkyle, linéaire ou ramifié, saturé ou insaturé, ayant, indépendamment l'un de l'autre, de 1 à 24 atomes de carbone, avantageusement de 1 à 12 atomes de carbone, encore plus avantageusement de 1 à 5 atomes de carbone, lesdits groupes alkyles pouvant être substitués par un ou plusieurs groupe(s) hydroxy, - soit R1 et R2 forment ensemble une chaîne alkyle comprenant 2 à 3 atomes de carbone, lesdits atomes de carbone pouvant éventuellement porter un ou plusieurs groupes hydroxy ou hydroxy(C1-C3)alkyle comme agent plastifiant dans une composition comprenant, dans un milieu physiologiquement acceptable, au moins un polymère filmogène et un milieu solvant. 15. Composition selon l'une quelconque des revendications 1 à 11, caractérisée en ce que le carbonate d'origine naturelle de formule (1) RIOCOOR2 (1) dans laquelle - soit RI et R2, identiques ou différents, représentent chacun un groupe alkyle, linéaire ou ramifié, saturé ou insaturé, de l'autre, de 1 à 24 atomes de 1 à 12 atomes de carbone, ayant, indépendamment l'un de carbone, avantageusement encore plus avantageusement de 1 à 5 atomes de carbone, lesdits groupes alkyles pouvant être substitués par hydroxy, - soit RI et R2 forment comprenant 2 à 3 atomes de un ou plusieurs groupe(s) ensemble une chaîne alkyle carbone, lesdits atomes de carbone pouvant éventuellement porter un ou plusieursgroupes hydroxy ou hydroxy(C1-C3)alkyle est préparé par réaction du DMC avec un ou deux alcools d'origine naturelle de formule (2) R1OH (2) R2OH dans lesquelles R1 et R2, identiques ou différents, représentent chacun un groupe alkyle, linéaire ou ramifié, saturé ou insaturé, ayant, indépendamment l'un de l'autre, de 1 à 24 atomes de carbone, avantageusement de 1 à 5 atomes de carbone, lesdits groupes alkyles pouvant être substitués par un ou plusieurs groupe(s) hydroxy, en présence d'un catalyseur basique et sans solvant.15